ШИХТА ДЛЯ ПРОИЗВОДСТВА ПОРИСТОГО ЗАПОЛНИТЕЛЯ
MIXTURE FOR MAKING POROUS AGGREGATE

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, уголь, доломит, дополнительно содержит золу ТЭС и жидкое стекло при следующем соотношении компонентов, мас.%: глина монтмориллонитовая 62,0-72,0; уголь 5,0-6,0; доломит 6,0-10,0; зола ТЭС 16,0-20,0; жидкое стекло 1,0-2,0.
В таблице приведены составы шихты.
Таблица
Компоненты
Состав, мас.%:
1
2
3
Глина монтмориллонитовая
72,0
67,0
62,0
Уголь
5,0
5,5
6,0
Доломит
6,0
8,0
10,0
Зола ТЭС:
- от сжигания каменного угля
16,0
9,0
-
- от сжигания бурого угля
-
9,0
20,0
Жидкое стекло
1,0
1,5
2,0
Прочность на сжатие (фракция 20-40 мм), МПа
~6
~6
~6
В составе шихты для производства пористого заполнителя используют глины монтмориллонитовые, включающие Al-монтмориллонит и Fe-монтмориллонит (нонтронит).
2
2
3
2
3
св
3
2
2
2
2
3
2
3
св
3
2
2
Используют золы ТЭС, образующиеся при сжигании антрацита, каменного и бурого угля, горючих сланцев и торфа. Возможно использование золы от сжигания бурого угля, мас.%: SiO 54,5; AlO 16,5; FeO 3,8; СаО 18,5; СаО 1,2; MgO 1,3; SO 2,5; NaO 0,17; KO 0,31; п.п.п. 1,9. Возможно использование золы от сжигания каменного угля, мас.%: SiO 4,5; AlO 7,0; FeO 12,8; СаО 19,6; СаО 5,5; MgO 2,8; SO 6,4; NaO 0,85; KO 0,95; п.п.п. 14,3.
Компоненты сырьевой смеси дозируют в требуемых количествах. Уголь и доломит размалывают, добавляют золу ТЭС, глину монтмориллонитовую, жидкое стекло и смешивают. Полученную шихту увлажняют до 20-23%, формуют из нее пластическим способом гранулы, которые сушат и обжигают при температуре 900-1000°С.
Источник информации
1. SU 1161500, С04В 31/00, 1985.